(57)【要約】【課題】透明性、導電性に優れた、任意のパターン構造からなる導電膜を、大面積化が可能な簡便な方法で製造するための製造方法を提供する。【解決手段】基板（Ａ）の表面上に、基板（Ａ）と接触させる面とその裏面とを貫通する網目構造の開口部を有する鋳型（Ｂ）であって、導電性粒子（Ｐ）の分散液（Ｄ）に対して親和性を有する部位と該分散液（Ｄ）に対して非親和性を有する部位とからなる所定のパターンが形成されている鋳型（Ｂ）を配置し、鋳型（Ｂ）を配置した基板（Ａ）の表面に、導電性粒子（Ｐ）の分散液（Ｄ）を展開し、分散液（Ｄ）を乾燥させることにより、基板（Ａ）上の鋳型（Ｂ）の該親和性を有する部位との接点近傍に、導電性粒子（Ｐ）に該所定のパターンに対応するパターン構造（Ｃ）を形成させ、そして鋳型（Ｂ）を基板（Ａ）から取り外す工程を含む、基板（Ａ）の表面上に導電性粒子（Ｐ）によるパターン構造（Ｃ）を有する導電膜の製造方法。【選択図】図１
2013143320.tif 000002
【特許請求の範囲】
【請求項１】
基板（Ａ）の表面上に、基板（Ａ）と接触させる面とその裏面とを貫通する網目構造の開口部を有する鋳型（Ｂ）であって、導電性粒子（Ｐ）の分散液（Ｄ）に対して親和性を有する部位と該分散液（Ｄ）に対して非親和性を有する部位とからなる所定のパターンが形成されている鋳型（Ｂ）を配置し、
鋳型（Ｂ）を配置した基板（Ａ）の表面に、導電性粒子（Ｐ）の分散液（Ｄ）を展開し、
分散液（Ｄ）を乾燥させることにより、基板（Ａ）上の鋳型（Ｂ）の該親和性を有する部位との接点近傍に、導電性粒子（Ｐ）に該所定のパターンに対応するパターン構造（Ｃ）を形成させ、そして
鋳型（Ｂ）を基板（Ａ）から取り外す工程を含む、基板（Ａ）の表面上に導電性粒子（Ｐ）によるパターン構造（Ｃ）を有する導電膜の製造方法。
【請求項２】
基板（Ａ）の表面上に、導電性粒子（Ｐ）の分散液（Ｄ）を展開し、
基板（Ａ）の表面に展開した分散液（Ｄ）の上から、基板（Ａ）と接触させる面とその裏面とを貫通する網目構造の開口部を有する鋳型（Ｂ）であって、導電性粒子（Ｐ）の分散液（Ｄ）に対して親和性を有する部位と該分散液（Ｄ）に対して非親和性を有する部位とからなる所定のパターンが形成されている鋳型（Ｂ）を配置し、
分散液（Ｄ）を乾燥させることにより、基板（Ａ）上の鋳型（Ｂ）の該親和性を有する部位との接点近傍に、導電性粒子（Ｐ）に該所定のパターンに対応するパターン構造（Ｃ）を形成させ、そして
鋳型（Ｂ）を基板（Ａ）から取り外す工程を含む、基板（Ａ）の表面上に導電性粒子（Ｐ）によるパターン構造（Ｃ）を有する導電膜の製造方法。
【請求項３】
前記非親和性を有する部位が、鋳型（Ｂ）の一部に撥水化処理又は親水化処理を施したことにより創出された部位である、請求項１または２に記載の導電膜の製造方法。
【請求項４】
前記非親和性を有する部位が、鋳型（Ｂ）の一部にマスクを装着したことにより創出された部位である、請求項１または２に記載の導電膜の製造方法。
【請求項５】
鋳型（Ｂ）が織物からなり、前記非親和性を有する部位が、該織物の縦糸または横糸に導電性粒子（Ｐ）の分散液（Ｄ）に対して非親和性を有する線材を用いたことにより創出された部位である、請求項１または２に記載の導電膜の製造方法。
【請求項６】
基板（Ａ）の表面上に導電性粒子（Ｐ）によるパターン構造（Ｃ）を形成させた後、更に加熱して焼成する工程を含む、請求項１〜５のいずれか１項に記載の導電膜の製造方法。
【請求項７】
基板（Ａ）の表面上に導電性粒子（Ｐ）によるパターン構造（Ｃ）を形成させた後、更に電解めっきする工程を含む、請求項１〜５のいずれか１項に記載の導電膜の製造方法。
【請求項８】
基板（Ａ）の表面上に導電性粒子（Ｐ）によるパターン構造（Ｃ）を形成させた後、更に、基板（Ａ）の表面上に樹脂層を形成し、得られた樹脂層を基板（Ａ）から剥離することにより、樹脂層の表面に導電性粒子（Ｐ）によるパターン構造（Ｃ）を転写する工程を含む、請求項１〜７のいずれか１項に記載の導電膜の製造方法。
【請求項９】
基板（Ａ）の表面上に導電性粒子（Ｐ）によるパターン構造（Ｃ）を形成させた後、更に、基板（Ａ）の表面上に単量体組成物（Ｘ）、または樹脂組成物（Ｙ）を塗布し、その上に基板（Ｅ）を配置した後、樹脂層を形成し、基板（Ｅ）を基板（Ａ）から剥離することにより、基板（Ｅ）の表面に導電性粒子（Ｐ）によるパターン構造（Ｃ）を転写する工程を含む、請求項１〜７のいずれか１項に記載の導電膜の製造方法。
【発明の詳細な説明】
【技術分野】
【０００１】
本発明は、透明性、導電性に優れた導電膜の製造方法に関する。
【背景技術】
【０００２】
透明性に優れた導電膜は、プラズマディスプレイ、液晶ディスプレイ等のフラットパネルディスプレイの表示電極；タッチパネル用透明電極；太陽電池用透明電極；電磁波遮蔽膜等の用途で広く利用されている。
【０００３】
透明性に優れた導電膜を形成する材料としては、錫ドープ酸化インジウム（Ｉｎｄｉｕｍ  Ｔｉｎ  Ｏｘｉｄｅ  以下、「ＩＴＯ」という。）が、よく知られている。ＩＴＯ膜は、スパッタリング法、真空蒸着法等の気相法により製造されるが、気相法には高真空装置が必須であり、多大な設備投資を要する。特に、大面積が必要とされる用途においては、その設備投資及び維持費は莫大となる。また、ＩＴＯ膜を製造する毎に、製造装置内の成分ガス圧を精密に制御しなければならないことから、製造コストと量産性には課題がある。
【０００４】
量産可能な方法として、特許文献１には、導電性微粒子と、網目構造の開口部を有する鋳型を用いて、導電性に優れた導電膜を形成する方法が提案されている。しかしながら、特許文献１に記載の方法は、膜平面内の導電性が均一な網目状構造の提供を企図しており、任意のパターン構造からなる導電膜を提供するためのパターン形成は不可能である。
【０００５】
特許文献２には、プラスチック基板等の表面ぬれ張力が特定の範囲内になるように表面処理を施した後、金属微粒子溶液を塗布、乾燥することで、網目状構造の導電膜を簡便に得る方法が提案されている。しかしながら、このような方法で形成される導電膜のパターンは成り行きで不規則であるため、再現性に課題がある（毎回同じ構造のパターンが得られない）ことや、任意のパターンを形成させることが不可能であることから、実用化は困難である。
特許文献３には、プラスチック基板のような耐熱性の低い基板上に、簡便で迅速に、すなわち高い生産性が達成できる方法で任意の導電パターンを形成する方法として、特定の金属化合物ナノ粒子を含有するコロイド分散物を、インクジェット法により基板上にパターン描画して焼成する方法が提案されている。パターン幅（線幅）については例示されていないが、吐出するインクの液滴径を調整することで１０μｍ程度まで細線化できると記載されている。しかしながら、一般に、インクジェット法では、液滴サイズが小さくなればなるほど、吐出するインクの量が少なくなるため、印刷に長時間を要することになる（生産性が低下する）。特に、線幅が１０μｍ以下となると、吐出するインクの量はフェムトリットル（１フェムトリットルは１０−１５リットル）のオーダーになると推測され、高い生産性を得るための処理スピード、処理面積を達成することは不可能である。
【０００６】
以上、従来の技術では、特に線幅が１０μｍ以下となるような細線で任意のパターン構造からなる導電膜を、簡便で迅速に製造するには課題がある。
【先行技術文献】
【特許文献】
【０００７】
【特許文献１】国際公開ＷＯ２０１１／０９００３４
【特許文献２】特開２００９−１６７００
【特許文献３】特開２００４−５５６３６３
【発明の概要】
【発明が解決しようとする課題】
【０００８】
したがって、本発明の課題は、１０μｍ以下となるような細線で任意のパターン構造からなる導電膜を、簡便で迅速に、すなわち生産性良く製造するための製造方法を提供することである。
【課題を解決するための手段】
【０００９】
本発明者らは上記のような導電膜を得るべく鋭意検討した結果、基板表面に、金属等の導電材料を分散させた分散液に対して親和性を有する部位と該分散液に対して非親和性を有する部位とを含む網目構造の開口部を有する鋳型を配置した後、該分散液を基板表面に展開し、分散媒を乾燥除去させることで、鋳型の線幅よりも微細な線幅で、該分散液に対して親和性又は非親和性を有する箇所に、鋳型の網目構造に対応するパターンが基板表面上に形成されることを見出した。更には、形成されたパターンが、転写法により、フィルム等の別の基板上に容易に転写できることを見出し、本発明に到達した。
【００１０】
即ち本発明は、一態様として、基板（Ａ）の表面上に、基板（Ａ）と接触させる面とその裏面とを貫通する網目構造の開口部を有する鋳型（Ｂ）であって、導電性粒子（Ｐ）の分散液（Ｄ）に対して親和性を有する部位と該分散液（Ｄ）に対して非親和性を有する部位とからなる所定のパターンが形成されている鋳型（Ｂ）を配置し、鋳型（Ｂ）を配置した基板（Ａ）の表面に、導電性粒子（Ｐ）の分散液（Ｄ）を展開し、分散液（Ｄ）を乾燥させることにより、基板（Ａ）上の鋳型（Ｂ）の該親和性又は非親和性を有する部位との接点近傍に、導電性粒子（Ｐ）に該所定のパターンに対応するパターン構造（Ｃ）を形成させ、そして鋳型（Ｂ）を基板（Ａ）から取り外す工程を含む、基板（Ａ）の表面上に導電性粒子（Ｐ）によるパターン構造（Ｃ）を有する導電膜の製造方法を提供する。
【発明の効果】
【００１１】
本発明による導電膜の製造方法は、透明性、導電性に優れ、特に導電性に異方性を持たせることも可能な任意のパターン構造を有する導電膜を、大面積化が可能な方法で、簡便に製造できることから、工業的価値が大きい。
【図面の簡単な説明】
【００１２】
【図１】本発明の一態様における、基板（Ａ）に鋳型（Ｂ）を配置する工程を示す概略斜視図である。
【図２】本発明の一態様における、導電性粒子（Ｐ）の分散液（Ｄ）を展開した後の基板（Ａ）と鋳型（Ｂ）を示す概略斜視図である。
【図３】本発明の一態様における、鋳型（Ｂ）を外した後の基板（Ａ）と導電性粒子（Ｐ）を示す概略斜視図である。
【図４】本発明の一態様における、導電性粒子（Ｐ）の分散液（Ｄ）を展開した基板（Ａ）を示す概略斜視図である。
【図５】本発明の一態様における、導電性粒子（Ｐ）の分散液（Ｄ）を展開した基板（Ａ）に鋳型（Ｂ）を配置する工程を示す概略斜視図である。
【図６】本発明の一態様における、鋳型（Ｂ）を外した後の基板（Ａ）と導電性粒子（Ｐ）を示す概略斜視図である。
【図７】本発明の別態様における、基板（Ａ）に鋳型（Ｂ）を配置する工程を示す概略斜視図である。
【図８】本発明の別態様における、導電性粒子（Ｐ）の分散液（Ｄ）を展開した後の基板（Ａ）と鋳型（Ｂ）を示す概略斜視図である。
【図９】本発明の別態様における、鋳型（Ｂ）を外した後の基板（Ａ）と導電性粒子（Ｐ）を示す概略斜視図である。
【図１０】本発明の別態様における、導電性粒子（Ｐ）の分散液（Ｄ）を展開した基板（Ａ）を示す概略斜視図である。
【図１１】本発明の別態様における、導電性粒子（Ｐ）の分散液（Ｄ）を展開した基板（Ａ）に鋳型（Ｂ）を配置する工程を示す概略斜視図である。
【図１２】本発明の別態様における、鋳型（Ｂ）を外した後の基板（Ａ）と導電性粒子（Ｐ）を示す概略斜視図である。
【図１３】本発明のさらに別態様における、基板（Ａ）に鋳型（Ｂ）を配置する工程を示す概略斜視図である。
【図１４】本発明のさらに別態様における、導電性粒子（Ｐ）の分散液（Ｄ）を展開した後の基板（Ａ）と鋳型（Ｂ）を示す概略斜視図である。
【図１５】本発明のさらに別態様における、鋳型（Ｂ）を外した後の基板（Ａ）と導電性粒子（Ｐ）を示す概略斜視図である。
【図１６】本発明のさらに別態様における、導電性粒子（Ｐ）の分散液（Ｄ）を展開した基板（Ａ）を示す概略斜視図である。
【図１７】本発明のさらに別態様における、導電性粒子（Ｐ）の分散液（Ｄ）を展開した基板（Ａ）に鋳型（Ｂ）を配置する工程を示す概略斜視図である。
【図１８】本発明のさらに別態様における、鋳型（Ｂ）を外した後の基板（Ａ）と導電性粒子（Ｐ）を示す概略斜視図である。
【図１９】本発明による導電膜の製造プロセスの一例を示す模式図である。
【図２０】本発明による導電膜の製造プロセスの一例を示す模式図である。
【図２１】本発明による導電膜の製造プロセスの一例を示す模式図である。
【図２２】本発明による一実施態様における導電膜の光学顕微鏡写真である。
【図２３】本発明による別の実施態様における導電膜の光学顕微鏡写真である。
【図２４】本発明による別の実施態様における導電膜の光学顕微鏡写真である。
【発明を実施するための形態】
【００１３】
本発明の導電膜の製造方法について説明する。
本発明の導電膜は、基板（Ａ）の表面上に、基板（Ａ）と接触させる面とその裏面とを貫通する網目構造の開口部を有する鋳型（Ｂ）であって、導電性粒子（Ｐ）の分散液（Ｄ）に対して親和性を有する部位と該分散液（Ｄ）に対して非親和性を有する部位とからなる所定のパターンが形成されている鋳型（Ｂ）を配置し、鋳型（Ｂ）を配置した基板（Ａ）の表面に、導電性粒子（Ｐ）の分散液（Ｄ）を展開し、分散液（Ｄ）を乾燥させることにより、基板（Ａ）上の鋳型（Ｂ）の該親和性又は非親和性の部位との接点近傍に、導電性粒子（Ｐ）に該所定のパターンに対応するパターン構造（Ｃ）を形成させ、そして鋳型（Ｂ）を基板（Ａ）から取り外すことによって、製造することができる。
また、本発明の導電膜は、基板（Ａ）の表面上に、導電性粒子（Ｐ）の分散液（Ｄ）を展開し、
基板（Ａ）の表面に展開した分散液（Ｄ）の上から、基板（Ａ）と接触させる面とその裏面とを貫通する網目構造の開口部を有する鋳型（Ｂ）であって、導電性粒子（Ｐ）の分散液（Ｄ）に対して親和性を有する部位と該の分散液（Ｄ）に対して非親和性を有する部位とからなる所定のパターンが形成されている鋳型（Ｂ）を配置し、分散液（Ｄ）を乾燥させることにより、基板（Ａ）上の鋳型（Ｂ）の該親和性又は非親和性を有する部位との接点近傍に、導電性粒子（Ｐ）に該所定のパターンに対応するパターン構造（Ｃ）を形成させ、そして鋳型（Ｂ）を基板（Ａ）から取り外すことによって、製造することもできる。
なお、本発明において、「導電性粒子（Ｐ）の分散液（Ｄ）に対して親和性を有する部位」とは、「導電性粒子（Ｐ）の分散液（Ｄ）に対して非親和性を有する部位」と比べて、相対的に親和性を有する部位であることを意味する。
また、本発明において、「接点近傍」とは、所定のパターンに対応するパターン構造が形成される領域であって、例えば、線幅が１０μｍ以下、好ましくは５μｍ以下の、導電性粒子（Ｐ）による所定のパターンが形成される領域を意味する。
【００１４】
＜基板（Ａ）＞
本発明に用いる基板（Ａ）は、その表面と、後述する導電性粒子（Ｐ）の分散液（Ｄ）との接触角が０．１〜５０°であることが好ましく、接触角が０．１〜３０°であることがより好ましく、接触角が０．１〜２０°であることが更に好ましい。
【００１５】
基板（Ａ）の表面と、導電性粒子（Ｐ）の分散液（Ｄ）との接触角を上記の範囲内とするために、基板（Ａ）を予め表面処理しておくことが好ましい。表面処理の方法としては、例えば、ＵＶ照射処理、エキシマ照射処理、プラズマ照射処理、コロナ放電処理、電子線処理等；アセトン、アルコール等の有機溶剤による洗浄処理が挙げられる。
【００１６】
基板（Ａ）の形状としては、例えば、平板状、フィルム状が挙げられる。取り扱いの容易さを考慮すると、平板状が好ましい。
基板（Ａ）の素材としては、例えば、ガラス；ステンレス、アルミ等の金属；ポリエステル樹脂、アクリル樹脂等の樹脂が挙げられる。
【００１７】
後述する任意のパターン構造（Ｃ）を形成した基板（Ａ）を、透明導電部材として用いる場合、基板（Ａ）として、ガラスや透明樹脂等の透明基板を選択すればよい。
基板（Ａ）として透明樹脂を用いる場合、ヤング率は０．５ＧＰａ以上、１３０℃での熱収縮率は１％以下、融点は７０℃以上であることが好ましく、膜厚は１５μｍ以上であることが好ましい。
【００１８】
透明樹脂としては、例えば、ポリエチレンテレフタレート、ポリブチレンテレフタレート、ポリエチレンナフタレート等のポリエステル樹脂；ポリメタクリル酸メチル等のアクリル樹脂；ポリカーボネート；ポリエーテルスルホン；ポリスルホン；ポリオレフィン；ポリイミド；ポリアミド；ポリアミドイミド；ポリスチレンが挙げられる。
【００１９】
任意のパターン構造（Ｃ）の焼成工程を要する場合には、焼成温度を勘案して、基板（Ａ）の素材を選択すればよい。
【００２０】
＜鋳型（Ｂ）＞
本発明に用いる鋳型（Ｂ）は、基板（Ａ）と接触する面（ｓ）と、その裏面（ｒ）を貫通する網目構造の開口部を有する。さらに、本発明に用いる鋳型（Ｂ）は、導電性粒子（Ｐ）の分散液（Ｄ）に対して親和性を有する部位と該分散液（Ｄ）に対して非親和性を有する部位とからなる所定のパターンが形成されている。鋳型（Ｂ）の開口部を通じて、後述する導電性粒子（Ｐ）の分散液（Ｄ）の分散媒を蒸発させることができる。これにより、基板（Ａ）上の、鋳型（Ｂ）の開口部ではない部分（鋳型の網目の辺部分）であり、かつ該分散液（Ｄ）に対して親和性又は非親和性を有する部位との接点近傍に、導電性粒子（Ｐ）を表面張力により自己組織的に集積させることができる。
【００２１】
本発明によると、導電性粒子（Ｐ）の分散液（Ｄ）に対して親和性を有する部位と該分散液（Ｄ）に対して非親和性を有する部位とからなる所定のパターンが形成されている鋳型（Ｂ）を提供する方法の一つとして、鋳型（Ｂ）の一部に撥水化処理を施す方法が挙げられる。例えば、全体的に親水性である鋳型（Ｂ）を用意し、その撥水化すべき部分、すなわち導電性粒子（Ｐ）を集積させるべきではない部分に、塗工インクを塗工する、撥水コーティング剤をコーティングする等の方法を例示することができる。以下、導電性粒子（Ｐ）の分散液（Ｄ）に対して親和性を有する鋳型に撥水化処理等の非親和化処理を施す態様について詳細に説明するが、反対に、導電性粒子（Ｐ）の分散液（Ｄ）に対して非親和性を有する鋳型に親水化処理等の親和化処理を施す態様についても当業者であれば認識することができ、本願明細書はこれを排除するものではないことを理解されたい。
【００２２】
塗工インクは、所期の撥水性を付与し得るものであれば特に制限は無い。一般に、塗工インクは、溶剤：７０ｗｔ％程度、該溶剤に溶解する樹脂（定着剤）：２０ｗｔ％程度、該溶剤に分散する顔料：１０ｗｔ％程度が主な成分であるが、本発明においては、顔料は必須ではない。塗工インク（塗膜）と水の接触角が６０°以上、より好ましくは８０°以上となる塗工インクを選択することが望ましい。溶剤としては、特に有機溶剤（油性インク）が好ましく、キシレン、エチルアルコール、エチレングリコールモノフェニルエーテル、ベンジルアルコール、プロピレングリコール、ジプロピレングリコール、ヘキシレングリコール、テトラリン等を例示することができる。
撥水コーティング剤は、所期の撥水性を付与し得るものであれば特に制限はなく、鋳型（Ｂ）との密着性等を考慮して選択することができる。撥水コーティング剤（塗膜）と水の接触角が６０°以上、より好ましくは８０°以上となる撥水コーティング剤を選択することが望ましい。特に、フッ素系の撥水コーティング剤が好ましく、ダイフリーＭＳ−６００（ダイキン（株）商品名）、ポリフロンＴＣ−７４００（ダイキン（株）商品名）等を例示することができる。
【００２３】
また、導電性粒子（Ｐ）の分散液（Ｄ）に対して親和性を有する部位と該分散液（Ｄ）に対して非親和性を有する部位とからなる所定のパターンが形成されている鋳型（Ｂ）を提供する別の方法として、鋳型（Ｂ）の一部にマスクを装着する方法が挙げられる。この場合、鋳型（Ｂ）の開口部を通じて、後述する導電性粒子（Ｐ）の分散液（Ｄ）の分散媒が蒸発するが、マスクを装着した部分からは、分散液（Ｄ）の分散媒は蒸発することができない。これにより、鋳型（Ｂ）の開口部ではない部分（鋳型の網目の辺部分）であり、かつマスクを装着していない部分に、導電性粒子（Ｐ）を表面張力により自己組織的に集積させることができる。
【００２４】
部分的にマスクを装着した鋳型（Ｂ）を得るための方法としては、一般公知の、スクリーン印刷用の版を製造する方法と同様の方法で得ることができる。すなわち、網目構造の開口部を有する鋳型（Ｂ）を用いて、スクリーン印刷版を製造する場合と同様の方法でマスクを装着する場合の例を述べると、まず鋳型（Ｂ）上に感光乳剤を塗布したのち、レジスト膜を形成する。次いで、所望のパターン模様を形成してなるポジフィルムを用いて、紫外線を照射して露光を行う。ポジフィルムの紫外線透過部に対応してレジスト膜に硬化部が形成され、またポジフィルムの紫外線不透過部に対応してレジスト膜に未硬化部が形成される。これを現像処理すると未硬化部が溶出除去され、硬化部のみが残留することで、パターン模様通り部分的にマスクを装着させた鋳型（Ｂ）が得られる。特に、Ｖスクリーン（ＮＢＣメッシュテック（株）商品名）等が、好適に使用できる。
【００２５】
さらに、導電性粒子（Ｐ）の分散液（Ｄ）に対して親和性を有する部位と該分散液（Ｄ））に対して非親和性を有する部位とからなる所定のパターンが形成されている鋳型（Ｂ）を提供する更に別の方法として、鋳型（Ｂ）を織物とし、その縦糸または横糸に該分散液（Ｄ））に対して非親和性を有する線材を用いる方法が挙げられる。例えば、分散液（Ｄ）が親水性を有する場合、少なくとも一部分に疎水性の線材を織り込んだ金網状の鋳型（Ｂ）を用いることができる。鋳型（Ｂ）は金網状であるため、基板（Ａ）と接触する面（ｓ）と、その裏面（ｒ）を貫通する網目構造の開口部を有する。
【００２６】
疎水性の線材は、水接触角が６０°以上、好ましくは７５°以上であることが好ましい。分散液（Ｄ）が親水性である場合、疎水性が高い（水接触角が大きい）線材ほど、導電性粒子（Ｐ）が集積し難くなるため好ましい。疎水性の線材としては、ポリアミド（ナイロン）、ポリエチレン、シリコーン系樹脂、テフロン（登録商標）系樹脂等を例示することができ、これらからなる線材、またはこれらで被覆された線材を用いることができる。この場合、鋳型（Ｂ）の開口部を通じて、後述する導電性粒子（Ｐ）の分散液（Ｄ）の分散媒が蒸発する。これにより、鋳型（Ｂ）の開口部ではない部分（鋳型の網目の辺部分）であり、かつ疎水性の線材を除く部分に、導電性粒子（Ｐ）を表面張力により自己組織的に集積させることができる。例えば、縦糸として該疎水性の線材を、横糸としてステンレス等の線材を用いて織り込んだ金網状の鋳型（Ｂ）を用いた場合には、横糸の方向にのみ通電する、異方導電性の導電膜を形成させることができる。
【００２７】
鋳型（Ｂ）の網目の辺部分で、相対的に親水性又は疎水性の部位の近傍に、導電性粒子（Ｐ）を表面張力により自己組織的に集積させるには、基板（Ａ）に対向する鋳型（Ｂ）の各辺が全て基板（Ａ）に密着していない方が好ましい。尚、基板（Ａ）と鋳型（Ｂ）が密着している場合でも、後述する工程１−３の乾燥工程において、分散液（Ｄ）の表面張力によって鋳型（Ｂ）が押し上げられる。
【００２８】
上記撥水化処理を施す、または上記マスクを装着するための鋳型（Ｂ）としては、例えば、ステンレス製、アルミ製等の金網が挙げられる。鋳型（Ｂ）を織物とし、その縦糸または横糸に疎水性の線材を用いる場合には、当該疎水性線材と組み合わされる線材として、例えば、ステンレス製、アルミ製等の線材が挙げられる。特に、ステンレス製、アルミ製の細線で平織り又は綾織りされた金網は、網目辺の交点が盛り上がっており、これを基板（Ａ）に乗せると、網目の各辺が基板（Ａ）に密着しないことから好ましい。
また、鋳型（Ｂ）も、基板（Ａ）と同様に、例えば、ＵＶ照射処理、エキシマ照射処理、プラズマ照射処理、コロナ放電処理、電子線処理等；アセトン、アルコール等の有機溶剤による洗浄処理によって、予め表面処理しておくことが好ましい。
【００２９】
このような金網を用いる場合、本発明の製造方法により作製される任意のパターン構造（Ｃ）の線幅、開口部の幅は、この金網を構成する線材の直径、開口部の幅で調整することができる。用いる線材の断面は、丸型、角型等、いずれの形のものでも用いることができる。尚、開口部の幅とは、金網を構成する線材と線材の間隔を示す。また、金網のピッチとは、金網を構成する線材の中心から線材の中心までの間隔を示す。
【００３０】
エレクトフォーミング法で作製された網目構造の鋳型や、マイクロシーブも、鋳型（Ｂ）として用いることができる。マイクロシーブを用いる場合、表面に微細粒子（例えば、ナノ又はマイクロサイズのシリカ粒子。）を付着又は融着させ、シリカ粒子が付着又は融着した面を基板（Ａ）に対向させて、基板（Ａ）に乗せて用いることが好ましい。
【００３１】
本発明の製造方法によると、鋳型（Ｂ）に用いた金網の線材の直径に対して、１／１０〜１／３程度の線幅のパターン構造（Ｃ）を、基板（Ａ）上に形成することが可能である。
【００３２】
線材の直径は、５〜６０μｍが好ましく、１０〜３０μｍがより好ましい。線材の直径が５〜６０μｍであれば、形成されるパターン構造（Ｃ）の線幅も細いため、得られる導電膜の透明性が高くなる。マイクロシーブを鋳型に用いる場合、その網目各辺の幅は、上記の線材の直径と同程度であることが好ましい。
【００３３】
鋳型（Ｂ）が、欠陥のない規則正しい網目構造であれば、この鋳型を用いて作製される導電膜のパターンは、相対的に親水性又は疎水性の部位に対応して、規則正しい網目構造が得られる。規則正しい網目構造とは、それぞれの網目が実質的に同一の形状である網目構造を意味する。
【００３４】
例えば、正方形の網目、長方形の網目、正六角形の網目がそれぞれの辺を共有して連続している場合、これらは規則正しい網目構造である。
【００３５】
＜導電性粒子（Ｐ）＞
本発明に用いる導電性粒子（Ｐ）としては、例えば、金属微粒子、導電性ポリマーの微粒子、カーボンが挙げられる。
【００３６】
金属微粒子としては、例えば、Ａｕ、Ａｇ、Ｃｕ、Ｎｉ、Ｐｔ、Ｐｄ、Ｆｅ、Ｃｒ、Ｚｎ、Ｓｎ等の金属、これらの酸化物、及びこれらの合金が挙げられる。これらの中では、導電性が高いことから、Ａｕ、Ａｇ、Ｃｕ、Ｐｔが好ましい。また、コスト面からは、Ａｇ、Ｃｕ、洋銀（Ｃｕ、Ｚｎ、Ｎｉの合金）が好ましい。金属微粒子は、１種を単独で使用してもよく、２種以上を併用してもよい。
【００３７】
導電性ポリマーとしては、例えば、ポリアニリン、ポリチオフェン、ポリピロールやこれらの誘導体が挙げられる。導電性ポリマーは、１種を単独で使用してもよく、２種以上を併用してもよい。
【００３８】
導電性粒子（Ｐ）の質量平均粒子径は、１〜１０００ｎｍが好ましく、１〜１００ｎｍがより好ましく、１〜３０ｎｍが更に好ましく、１〜２０ｎｍが特に好ましい。導電性粒子（Ｐ）の質量平均粒子径が小さいほど、鋳型（Ｂ）のパターン形状に対する追随性が高くなる。
【００３９】
＜分散液（Ｄ）＞
導電性粒子（Ｐ）の分散液（Ｄ）の固形分は、０．０１〜８０質量％が好ましく、０．０１〜１０質量％がより好ましく、０．０１〜５質量％が更に好ましく、０．０１〜３質量％が特に好ましい。分散液（Ｄ）の固形分が低いほど、パターン構造（Ｃ）の線幅が細くなるため、色味が薄く、透明性の高い導電膜を得ることできる。
【００４０】
親水性の分散液（Ｄ）の分散媒としては、例えば、水；アルコール等の親水性有機溶剤が挙げられる。また、疎水性の分散液（Ｄ）の分散媒としては、例えば、塩化メチレン及びクロロホルムなどのハロゲン系有機溶媒、ベンゼン、トルエン、キシレン等の芳香族系炭化水素等が挙げられる。これらの中では、蒸発速度が適度であること、ＶＯＣ（Ｖｏｌａｔｉｌｅ  Ｏｒｇａｎｉｃ  Ｃｏｍｐｏｕｎｄｓ）がないことから、水が好ましい。分散媒は、１種を単独で使用してもよく、２種以上を併用してもよい。
また、導電性粒子（Ｐ）の分散安定化のため、分散助剤を使用することもできる。
【００４１】
＜パターン構造（Ｃ）の形成＞
本発明のパターン構造（Ｃ）は、相対的に親水性の部位と相対的に疎水性の部位とからなる所定のパターンが形成されている鋳型（Ｂ）を用いて形成されるが、その際、基板（Ａ）の表面上に、鋳型（Ｂ）を先に配置するか、導電性粒子（Ｐ）の分散液（Ｄ）を先に展開するかは任意である。いずれの方法によっても、鋳型（Ｂ）の相対的に親水性又は疎水性の部位に対応する網目状パターンの導電膜を容易に得ることができる。尚、本発明では、導電性粒子（Ｐ）により形成されたパターン構造（Ｃ）を「導電膜」という。
【００４２】
本発明の製造方法を用いることで、例えばメートルオーダーの大面積の導電膜であっても、簡便に製造することができる。
【００４３】
以下、親水性の分散液（Ｄ）を使用した場合の、本発明による製造方法の各種実施態様について説明する。
＜製造方法１＞
工程１−１：基板（Ａ）の表面上に、部分的に撥水化処理を施した鋳型（Ｂ）を、工程１−２〜１−３の操作によってずれないように配置する。（図１）
工程１−２：鋳型（Ｂ）を配置した基板（Ａ）に、鋳型（Ｂ）の上面から、導電性粒子（Ｐ）の分散液（Ｄ）を展開する。（図２）
工程１−３：分散液（Ｄ）の分散媒を乾燥させることで、導電性粒子（Ｐ）を基板（Ａ）と鋳型（Ｂ）との接点近傍に凝縮させたパターン構造（Ｃ）を、自己組織的に形成させる。
工程１−４：鋳型（Ｂ）を取り外すことで、基板（Ａ）の表面上に導電性粒子（Ｐ）によるパターン構造（Ｃ）を形成させ、導電膜を得る。（図３）
【００４４】
＜製造方法２＞
工程２−１：基板（Ａ）の表面上に、導電性粒子（Ｐ）の分散液（Ｄ）を展開する。（図４）
工程２−２：分散液（Ｄ）を展開した基板（Ａ）の表面に、部分的に撥水化処理を施した鋳型（Ｂ）を、工程２−３の操作によってずれないように配置する。（図５）
工程２−３：分散液（Ｄ）の分散媒を乾燥させることで、導電性粒子（Ｐ）を基板（Ａ）と鋳型（Ｂ）との接点近傍に凝縮させたパターン構造（Ｃ）を、自己組織的に形成させる。
工程２−４：鋳型（Ｂ）を取り外すことで、基板（Ａ）の表面上に導電性粒子（Ｐ）によるパターン構造（Ｃ）を形成させ、導電膜を得る。（図６）
【００４５】
＜製造方法３＞
工程３−１：基板（Ａ）の表面上に、部分的にマスクを装着した鋳型（Ｂ）を、工程３−２〜３−３の操作によってずれないように配置する。（図７）
工程３−２：鋳型（Ｂ）を配置した基板（Ａ）に、鋳型（Ｂ）の上面から、導電性粒子（Ｐ）の分散液（Ｄ）を展開する。（図８）
工程３−３：分散液（Ｄ）の分散媒を乾燥させることで、導電性粒子（Ｐ）を基板（Ａ）と鋳型（Ｂ）との接点近傍に凝縮させたパターン構造（Ｃ）を、自己組織的に形成させる。
工程３−４：鋳型（Ｂ）を取り外すことで、基板（Ａ）の表面上に導電性粒子（Ｐ）によるパターン構造（Ｃ）を形成させ、導電膜を得る。（図９）
【００４６】
＜製造方法４＞
工程４−１：基板（Ａ）の表面上に、導電性粒子（Ｐ）の分散液（Ｄ）を展開する。（図１０）
工程４−２：分散液（Ｄ）を展開した基板（Ａ）の表面に、部分的にマスクを装着した鋳型（Ｂ）を、工程４−３の操作によってずれないように配置する。（図１１）
工程４−３：分散液（Ｄ）の分散媒を乾燥させることで、導電性粒子（Ｐ）を基板（Ａ）と鋳型（Ｂ）との接点近傍に凝縮させたパターン構造（Ｃ）を、自己組織的に形成させる。
工程４−４：鋳型（Ｂ）を取り外すことで、基板（Ａ）の表面上に導電性粒子（Ｐ）によるパターン構造（Ｃ）を形成させ、導電膜を得る。（図１２）
【００４７】
＜製造方法５＞
工程５−１：基板（Ａ）の表面上に、少なくとも一部分に疎水性の線材を織り込んだ金網状の鋳型（Ｂ）を、工程５−２〜５−３の操作によってずれないように配置する。（図１３）
工程５−２：鋳型（Ｂ）を配置した基板（Ａ）に、鋳型（Ｂ）の上面から、導電性粒子（Ｐ）の分散液（Ｄ）を展開する。（図１４）
工程５−３：分散液（Ｄ）の分散媒を乾燥させることで、導電性粒子（Ｐ）を基板（Ａ）と鋳型（Ｂ）との接点近傍、かつ疎水性の線材を除く部分に、凝縮させたパターン構造（Ｃ）を、自己組織的に形成させる。
工程５−４：鋳型（Ｂ）を取り外すことで、基板（Ａ）の表面上に導電性粒子（Ｐ）によるパターン構造（Ｃ）を形成させ、導電膜を得る。（図１５）
【００４８】
＜製造方法６＞
工程６−１：基板（Ａ）の表面上に、導電性粒子（Ｐ）の分散液（Ｄ）を展開する。（図１６）
工程６−２：分散液（Ｄ）を展開した基板（Ａ）の表面に、少なくとも一部分に疎水性の線材を織り込んだ金網状の鋳型（Ｂ）を、工程２−３の操作によってずれないように配置する。（図１７）
工程６−３：分散液（Ｄ）の分散媒を乾燥させることで、導電性粒子（Ｐ）を基板（Ａ）と鋳型（Ｂ）との接点近傍、かつ疎水性の線材を除く部分に、凝縮させたパターン構造（Ｃ）を、自己組織的に形成させる。
工程６−４：鋳型（Ｂ）を取り外すことで、基板（Ａ）の表面上に導電性粒子（Ｐ）によるパターン構造（Ｃ）を形成させ、導電膜を得る。（図１８）
【００４９】
製造方法１〜６によって、任意のパターン構造（Ｃ）を容易に得ることができるが、歩留まりが良好であることから、製造方法１、３、５が好ましい。
【００５０】
本発明の製造方法により、鋳型（Ｂ）の相対的に親水性の部位を構成する線の幅よりも有意に細い線幅で、導電性粒子（Ｐ）による任意のパターンを、基板（Ａ）の表面上に形成することができる。具体的には、鋳型（Ｂ）の相対的に親水性の部位を構成する線の直径の１／１０〜１／３程度の線幅のパターン構造（Ｃ）が、鋳型（Ｂ）の相対的に親水性の部位に対応する基板（Ａ）の表面上に導電性粒子（Ｐ）によって形成される。
【００５１】
パターン構造（Ｃ）の線幅が、鋳型（Ｂ）を構成する線幅よりも格段に細くなる現象は、本発明者らにより見出された現象である。
この現象は、上記工程１−３、２−３、３−３、４−３、５−３または６−３において、分散液（Ｄ）を乾燥させる過程で、分散液（Ｄ）の表面張力によって鋳型（Ｂ）が押し上げられ、乾燥の進行に伴い、鋳型（Ｂ）の相対的に親水性の部位を構成する細線の下方で、基板（Ａ）の表面上に導電性粒子（Ｐ）が凝縮するためと推測される。
【００５２】
本発明の製造方法では、パターン構造（Ｃ）の線の断面形状が、上方に弧を描いたような弓形（凸型）であるものを容易に形成することができる。線の断面形状が弓形であることで、表面抵抗値が小さくなり、後の転写工程においては、転写が容易となる。
【００５３】
以下、製造方法１、３、５の各工程について詳細に説明する。
＜工程１−１、３−１、５−１＞
本工程は、基板（Ａ）の表面上に、部分的に撥水化処理を施した鋳型（Ｂ）（工程１−１）、部分的にマスクを装着した鋳型（Ｂ）（工程３−１）または少なくとも一部分に疎水性の線材を織り込んだ金網状の鋳型（Ｂ）（工程５−１）を配置する工程である。製造方法１、３、５をバッチ操作で実施する場合には、鋳型（Ｂ）を基板（Ａ）から外す工程１−４、３−４、５−４までの間、両者の相対位置がずれないように、公知の接着剤又は接着テープ等を用いることができる。但し、基板（Ａ）の表面で接着を行なうと、その部分は導電膜が形成されなくなることから、接着部分は基板の隅であることが望ましい。
【００５４】
基板（Ａ）と鋳型（Ｂ）は、密着している必要はない。鋳型（Ｂ）の、基板（Ａ）と接触する面（ｓ）と基板（Ａ）の間隔は、０．０１〜２０μｍであることが好ましく、０．０１μｍ〜２μｍであることがより好ましい。面（ｓ）と基板（Ａ）の間隔がこの範囲内であれば、斑の少ない導電膜が再現性良く得られる。
【００５５】
＜工程１−２、３−２、５−２＞
鋳型（Ｂ）を配置した基板（Ａ）に、導電膜の原料となる導電性粒子（Ｐ）の分散液（Ｄ）を展開する工程である。本工程では、導電膜を形成する部分一面に、分散液（Ｄ）が展開されていればよく、鋳型（Ｂ）が基板（Ａ）からずれることなく、鋳型（Ｂ）の開口部に均一に導入が可能な方法であれば限定されない。
【００５６】
開口部に分散液（Ｄ）を導入する方法としては、例えば、スピンコート法、ドクターブレード法、ディップコート法、スプレー法、剪断塗布法が挙げられる。
【００５７】
前述したように、基板（Ａ）を予め表面処理することにより、分散液（Ｄ）との接触角を小さくし、更に、鋳型（Ｂ）の相対的に親水性の部位と分散液（Ｄ）との接触角を５０°以下、好ましくは３０°以下とすることで、鋳型（Ｂ）を配置した基板（Ａ）に、分散液（Ｄ）を部分的に滴下した場合でも、表面張力によって、分散液（Ｄ）を速やかに一面に展開することができる。
【００５８】
＜工程１−３、３−３、５−３＞
分散液（Ｄ）を展開した後、分散液（Ｄ）の分散媒を乾燥（蒸発除去）させる工程である。乾燥温度は０〜１００℃が好ましく、３〜６０℃がより好ましく、３〜３０℃が更に好ましい。
分散媒を乾燥させる方法としては、例えば、静置する方法、熱風をあてる方法、大気圧以下に減圧する方法が挙げられる。乾燥条件は、乾燥時間が１０秒以上、好ましくは３０秒以上、より好ましくは１分以上となるように決めることが望ましい。
【００５９】
分散媒を乾燥する過程で、導電性粒子（Ｐ）が、自己組織的に、鋳型（Ｂ）の相対的に親水性の部位と基板（Ａ）が密着又は近接した部分へと集積していく。その結果、鋳型（Ｂ）の相対的に親水性の部位と同形状のパターンを形成していく。
その他の条件が同じであれば、乾燥温度が低くなるほど乾燥速度は遅くなり、鋳型（Ｂ）のパターン形状に対する追随性が高く、密度の高い線を形成させることができる。
【００６０】
この工程で自己組織的に導電膜が形成されるのは、分散媒が乾燥していく過程で、導電性粒子（Ｐ）が濃縮されながら、分散媒自身の表面張力により、基板（Ａ）と鋳型（Ｂ）の相対的に親水性の部位との間隙の方へと引き寄せられていくためである。
分散媒の乾燥後に、工程１−２〜１−３、３−２〜３−３または５−２〜５−３を繰り返すことにより、導電膜の導電性をさらに向上させることもできる。
【００６１】
＜工程１−４、３−４、５−４＞
鋳型（Ｂ）を基板（Ａ）から取り外す工程である。形成された導電膜が損なわれない限り、特に取り外しの方法は限定されない。
【００６２】
次に、製造方法２、４、６の各工程について詳細に説明する。
＜工程２−１、４−１、６−１＞
本工程は、基板（Ａ）の表面上に、導電膜の原料となる導電性粒子（Ｐ）の分散液（Ｄ）を展開する工程である。本工程では導電膜を形成する部分一面に、分散液（Ｄ）が展開されていればよい。
分散液（Ｄ）を展開する方法としては、例えば、スピンコート法、ドクターブレード法、ディップコート法、スプレー法、剪断塗布法が挙げられる。
【００６３】
＜工程２−２、４−２、６−２＞
工程２−１、４−１または６−１で基板（Ａ）上に展開した分散液（Ｄ）の上から、部分的に撥水化処理を施した鋳型（Ｂ）（工程２−２）、部分的にマスクを装着した鋳型（Ｂ）（工程４−２）または少なくとも一部分に疎水性の線材を織り込んだ金網状の鋳型（Ｂ）（工程６−２）を基板（Ａ）に配置する工程である。本工程では、工程２−１、４−１または６−１で展開した分散液（Ｄ）が乾燥したり、表面張力によって分散液がない部分が発生しなければ、鋳型（Ｂ）を配置する方法は特に限定されない。鋳型（Ｂ）を配置する方法としては、工程１−１、３−１、５−１で例示した方法が挙げられる。
【００６４】
＜工程２−３、４−３、６−３＞
それぞれ工程１−３、３−３、５−３と同様の工程である。
乾燥後、再度、更に導電性粒子（Ｐ）の分散液（Ｄ）を展開し、工程２−３、４−３、６−３を行なうこともできる。これにより、導電膜の導電性をさらに向上させることもできる。
【００６５】
＜工程２−４、４−４、６−４＞
それぞれ工程１−４、３−４、５−４と同様の工程である。
【００６６】
＜導電膜＞
本発明で得られる導電膜は、線幅を、鋳型（Ｂ）の線幅の１／１０〜１／３程度にすることができる。導電膜の線幅は、０．５〜６μｍであることが好ましい。
【００６７】
導電膜の線幅が０．５〜６μｍである場合、導電膜の開口部の幅を調整することにより、例えば、１ｍｍ厚のガラス基板（光線透過率：９０〜９３％）上に導電膜を形成した場合の光線透過率を、８０％以上とすることができる。
【００６８】
本発明の導電膜は、線幅を従来にない細さにできるため、開口部の幅を小さくすることができる。従来技術の太い線幅である場合には、導電膜の透明性を上げるために開口部の幅を広くする必要があった。開口部は絶縁部分であるため、透明性を上げれば絶縁部分が大きくなり、透明導電膜としての性能は充分ではなかった。
【００６９】
＜焼成処理＞
本発明で得られる導電膜は、導電性粒子（Ｐ）による任意のパターン構造（Ｃ）を形成させた後、更に加熱して焼成することが好ましい。
【００７０】
一般に金属微粒子は、水又は有機溶剤に分散した分散液の状態であり、表面には分散安定性を維持するための分散剤が吸着している。導電性粒子（Ｐ）として金属微粒子を用いた場合、金属微粒子によるパターン構造（Ｃ）を形成させた後、焼成することにより、金属微粒子同士を融着させ、導電性の高い導電膜を形成することができる。
【００７１】
焼成時の加熱温度は、５０〜６００℃が好ましく、１００〜４５０℃がより好ましい。焼成時間は、加熱温度や分散液（Ｄ）の物性によって異なるが、５〜３０分程度が好ましい。
焼成は、工程１−４、２−４、３−４、４−４、５−４または６−４で鋳型（Ｂ）を取り外した後に行なっても、上記工程で鋳型（Ｂ）を取り外す前に行なってもよい。
【００７２】
＜電解めっき＞
本発明で得られる導電膜は、導電性粒子（Ｐ）による任意のパターン構造（Ｃ）を形成させた後、形成された導電膜を電極として、電解めっきを行なうこともできる。電解めっき処理により、導電性粒子（Ｐ）による金属細線の密度を向上させることで、導電膜の導電性を更に向上させることができる。
但し、この場合、めっきの形成速度が速く、導電膜の線幅及び膜厚が急激に増加するため、電解めっき浴の金属イオン濃度、電圧、電流値の調整等が必要である。
【００７３】
＜表面保護＞
本発明では、後述する転写工程を実施せず、導電膜を、透明樹脂等によりコーティング（固定化）することも可能である。基板（Ａ）がガラス等の透明基板の場合、これにより透明導電基板が得られる。
但し、この場合、コーティング層を導電膜よりも厚くしてしまうと、透明樹脂等により導電膜が完全に被覆され、基板表面の導電性がなくなってしまう。透明導電基板の表面の導電性を維持しつつ、導電膜の基板への密着性を向上させたい場合は、コーティング層の厚さを調整する必要がある。
【００７４】
＜その他＞
本発明で得られる導電膜は、酸化亜鉛、酸化錫等の透明導電膜でコーティングすることも可能である。これにより、本来絶縁層である、開口部にも導電性を持たせることができる。透明導電膜としては、例えば、酸化亜鉛、酸化錫、フッ素ドープ酸化錫、錫ドープ酸化インジウム、アルミドープ酸化亜鉛、ガリウムドープ酸化亜鉛が挙げられる。
【００７５】
透明導電膜の形成方法としては、従来既知の方法を用いることができる。例えば、真空蒸着法、スパッタリング法、イオンプレーティング法、熱分解法、スプレーＣＶＤ法、コロイド法、ゾルーゲル法が挙げられる。
【００７６】
＜転写工程＞
本発明の製造方法では、基板（Ａ）の表面上に導電膜を形成させた後、更に、基板（Ａ）の表面上に樹脂層を形成し、得られた樹脂層を導電膜と共に基板（Ａ）から剥離することにより、樹脂層の表面に導電膜を転写することができる（転写方法１）。例えば、基板（Ａ）の表面上に導電膜を形成させた後、更に、基板（Ａ）の表面上に単量体組成物（Ｘ）を塗布して重合することにより樹脂層を形成し、得られた樹脂層を導電膜と共に基板（Ａ）から剥離することにより、樹脂層の表面に導電膜を転写することができる。別法として、単量体組成物（Ｘ）の代わりに樹脂組成物（Ｙ）を基板（Ａ）の表面上に塗布することにより樹脂層を形成してもよい。
【００７７】
また、本発明の製造方法では、基板（Ａ）の表面上に導電膜を形成させた後、更に、基板（Ａ）の表面上に単量体組成物（Ｘ）、または樹脂組成物（Ｙ）を塗布し、その上に基板（Ｅ）を配置した後、樹脂層を形成し、基板（Ｅ）を樹脂層および導電膜と共に基板（Ａ）から剥離することにより、基板（Ｅ）の表面に導電膜を転写することができる。例えば、基板（Ａ）の表面上に塗布された単量体組成物（Ｘ）の上に基板（Ｅ）を配置した後に、単量体組成物（Ｘ）を重合することにより樹脂層を形成し、基板（Ｅ）を樹脂層および導電膜と共に基板（Ａ）から剥離することにより、単量体組成物（Ｘ）の重合体をバインダーとして、基板（Ｅ）の表面に導電膜を転写することができる。
【００７８】
単量体組成物（Ｘ）または樹脂組成物（Ｙ）を塗布する前に、導電膜が形成された基板（Ａ）の表面を、ＵＶ照射処理、エキシマ照射処理、プラズマ照射処理、コロナ放電処理、電子線処理等により予め処理しておくことが好ましい。この操作により、導電膜の転写が容易になる。
【００７９】
＜単量体組成物（Ｘ）＞
本発明に用いる単量体組成物（Ｘ）は、光硬化性単量体組成物（Ｘ１）又は熱硬化性単量体組成物（Ｘ２）であり、これらは１種を単独で使用してもよく、２種以上を併用してもよい。
また、基板（Ｅ）として透明な基板を用いる場合には、得られる重合体（樹脂層）と基板（Ｅ）との屈折率差を０．１以下とすることが好ましい。重合体（樹脂層）と基板（Ｆ）との屈折率差が小さいほど、透明性が高くなる。尚、屈折率は、ＪＩＳ  Ｋ−７１０５に従って、カルニュー光学工業（株）製ＫＰＲ−２により測定することができる。
【００８０】
＜光硬化性単量体組成物（Ｘ１）＞
光硬化性単量体組成物（Ｘ１）を用いる場合、基板（Ａ）の表面上に塗布した光硬化性単量体組成物（Ｘ１）に、紫外線等の活性エネルギー線を照射して重合することにより、導電膜を転写することができる。
【００８１】
光硬化性単量体組成物（Ｘ１）は、ビニル単量体（ｘ１）と光重合開始剤（ｘ２）を含有する。
その混合比率は、硬化速度が適度であることから、ビニル単量体（ｘ１）１００質量部に対して、光重合開始剤（ｘ２）０．１〜１０質量部であることが好ましい。光重合開始剤（ｘ２）が０．１質量部以上であれば、光硬化性単量体組成物（Ｘ１）の硬化性が向上する。また、光重合開始剤（ｘ２）が１０質量部以下であれば、得られる重合体の着色が抑制される。
【００８２】
＜ビニル単量体（ｘ１）＞
ビニル単量体（ｘ１）としては、例えば、少なくとも２つのビニル基を有するビニル単量体（ｘ１−１）、１つのビニル基を有するビニル単量体（ｘ１−２）が挙げられる。
少なくとも２つのビニル基を有するビニル単量体（ｘ１−１）としては、例えば、ジエチレングリコールジ（メタ）アクリレート、トリエチレングリコールジ（メタ）アクリレート、テトラエチレングリコールジ（メタ）アクリレート、ポリブチレングリコールジ（メタ）アクリレート、１，４−ブタンジオールジ（メタ）アクリレート、１，６−ヘキサンジオールジ（メタ）アクリレート、１，９−ノナンジオールジ（メタ）アクリレート、トリメチロールプロパントリ（メタ）アクリレート、ペンタエリスリトールテトラ（メタ）アクリレート、グリセリントリ（メタ）アクリレート、ジペンタエリスリトールヘキサ（メタ）アクリレートが挙げられる。また、公知のエステルポリ（メタ）アクリレート、公知のウレタンポリ（メタ）アクリレート、公知のエポキシポリ（メタ）アクリレート、公知のエチレンオキサイド変性ビスフェノールＡジ（メタ）アクリレート等を挙げることもできる。
これらは、１種を単独で使用してもよく、２種以上を併用してもよい。
【００８３】
１つのビニル基を有するビニル単量体（ｘ１−２）としては、例えば、メチル（メタ）アクリレート、エチル（メタ）アクリレート、ブチル（メタ）アクリレート、ヘキシル（メタ）アクリレート、シクロヘキシル（メタ）アクリレート、ジシクロペンテニル（メタ）アクリレート、フェニル（メタ）アクリレート、ベンジル（メタ）アクリレート、フェノキシエチル（メタ）アクリレート、イソボルニル（メタ）アクリレート、２−ヒドロキシエチル（メタ）アクリレート、フォスフォエチル（メタ）アクリレート、スチレンが挙げられる。
これらは、１種を単独で使用してもよく、２種以上を併用してもよい。
【００８４】
ビニル単量体（ｘ１）として、ビニル単量体（ｘ１−１）とビニル単量体（ｘ１−２）を併用する場合、ビニル単量体（ｘ１−１）１００質量部に対して、ビニル単量体（ｘ１−２）を０．１〜２０質量部用いることが好ましく、０．５〜１５質量部用いることがより好ましく、１〜１０質量部用いることが更に好ましい。ビニル単量体（ｘ１−２）を０．１質量部以上用いれば、光硬化性単量体組成物（Ｘ１）の粘度を低下させることができる。また、ビニル単量体（ｘ１−２）を２０質量部以下用いれば、得られる重合体の耐熱性を低下させることがない。
【００８５】
＜光重合開始剤（ｘ２）＞
光重合開始剤（ｘ２）としては、例えば、ベンゾインモノメチルエーテル、ベンゾフェノン、１−ヒドロキシシクロヘキシルフェニルケトン（チバ・ジャパン（株）製、ＩＲＧＡＣＵＲＥ１８４（商品名））、２−ヒドロキシ−１−｛４−［４−（２−ヒドロキシ−２−メチルプロピオニル）−ベンジル］−フェニル｝−２−メチルプロパン−１−オン（チバ・ジャパン（株）製、ＩＲＧＡＣＵＲＥ１２７（商品名））等のカルボニル化合物；テトラメチルチウラムモノスルフィド、テトラメチルチウラムジスルフィド等の硫黄化合物；２，４，６−トリメチルベンゾイルジフェニルフォスフィンオキサイド、ビス（２，４，６−トリメチルベンゾイル）フェニルフォスフィンオキサイド等のアシルフォスフィンオキサイド類；ビス（η５−２，４−シクロペンタジエン−１−イル）−ビス（２，６−ジフルオロ−３−（１Ｈ−ピロール−１−イル）−フェニル）チタニウム（チバ・ジャパン（株）製、ＩＲＧＡＣＵＲＥ７８４（商品名））が挙げられる。これらの中では、硬化性に優れることから、１−ヒドロキシシクロヘキシルフェニルケトン、２−ヒドロキシ−１−｛４−［４−（２−ヒドロキシ−２−メチルプロピオニル）−ベンジル］−フェニル｝−２−メチルプロパン−１−オン、２，４，６−トリメチルベンゾイルジフェニルフォスフィンオキサイドが好ましい。
これらは、１種を単独で使用してもよく、２種以上を併用してもよい。
【００８６】
＜光硬化の方法＞
光硬化に用いる活性エネルギー線の光源としては、例えば、ケミカルランプ、低圧水銀ランプ、高圧水銀ランプ、メタルハライドランプ、無電極ＵＶランプ（フュージョンＵＶシステムズ社製）、可視光ハロゲンランプ、キセノンランプ、太陽光が挙げられる。
活性エネルギー線照射時の雰囲気は、空気中でもよいし、窒素、アルゴン等の不活性ガス中でもよい。
【００８７】
活性エネルギー線の照射エネルギーとしては、２００〜６００ｎｍ、好ましくは３２０〜３９０ｎｍの波長範囲での積算エネルギーが、０．０１〜１０Ｊ/ｃｍ２、好ましくは０．５〜８Ｊ/ｃｍ２となるように照射することが好ましい。
活性エネルギー線は、基板（Ａ）側を裏面として、表面側から照射することが好ましい。
【００８８】
＜熱硬化性単量体組成物（Ｘ２）＞
熱硬化性単量体組成物（Ｘ２）を用いる場合、基板（Ａ）の表面上に塗布した熱硬化性単量体組成物（Ｘ２）に、熱を加えて重合することにより、導電膜を転写することができる。
【００８９】
熱硬化性単量体組成物（Ｘ２）は、ビニル単量体（ｘ１）と熱重合開始剤（ｘ３）を含有する。
その混合比率は、硬化速度が適度であることから、ビニル単量体（ｘ１）１００質量部に対して、熱重合開始剤（ｘ３）０．１〜１０質量部であることが好ましい。熱重合開始剤（ｘ３）が０．１質量部以上であれば、熱硬化性単量体組成物（Ｘ２）の硬化性が向上する。また、熱重合開始剤（ｘ３）が１０質量部以下であれば、得られる重合体の着色が抑制される。
尚、熱硬化性単量体組成物（Ｘ２）で用いるビニル単量体（ｘ１）は、光硬化性単量体組成物（Ｘ１）で用いるビニル単量体（ｘ１）と同じである。
【００９０】
＜熱重合開始剤（ｘ３）＞
熱重合開始剤（ｘ３）としては、例えば、２，２’−アゾビスイソブチロニトリル、４，４’−アゾビス−（４−シアノバレリックアシッド）等のアゾ化合物；過硫酸アンモニウム塩等の過硫酸化合物；ジイソプロピルベンゼンハイドロパーオキサイド、ｐ−メンタンハイドロパーオキサイド、キュメインハイドロパーオキサイド、ｔ−ブチルハイドロパーオキサイド等の有機過酸化物が挙げられる。
【００９１】
＜熱硬化の方法＞
熱硬化性単量体組成物（Ｘ２）は、６０〜１３０℃の温度で、０．１〜２時間程度加熱することが好ましい。
【００９２】
＜樹脂組成物（Ｙ）＞
本発明に用いる樹脂組成物（Ｙ）としては、透明樹脂を主成分とすることが好ましい。例えば、アクリル系樹脂、ポリスチレン系樹脂、アクリロニトリル系樹脂、ポリアミド系樹脂、ポリエステル系樹脂、フェノール系樹脂、メラミン系樹脂、エポキシ樹脂等の透明樹脂が例示できる。
さらに樹脂組成物（Ｙ）は、溶剤等で希釈してワニスとして調製することが好ましい。この溶剤としては、例えば、ベンゼン、トルエン、キシレン、メチルエチルケトン、メチルイソブチルケトン、アセトン、メタノール、エタノール、イソプロピルアルコール、２−ブタノール、酢酸エチル、酢酸ブチル、プロピレングリコールモノメチルエーテル、プロピレングリコールモノメチルエーテルアセテート、ジアセトンアルコール、Ｎ，Ｎ’−ジメチルアセトアミド等が挙げられる。
樹脂組成物（Ｙ）は、紫外線吸収剤等の添加剤を含有してもよい。
樹脂組成物（Ｙ）を塗布後、加熱（乾燥）等することにより、樹脂層を形成させることができる。
【００９３】
＜基板（Ｅ）＞
基板（Ｅ）としては、透明な導電部材が得られることから、透明な素材を用いることが好ましい。
透明の素材としては、可撓性透明樹脂フィルム、透明樹脂シートが好ましく、具体的には、ポリエチレンテレフタレート（ＰＥＴ）等のポリエステルフィルム；ポリエチレンやポリプロピレン等のポリオレフィンフィルム；ポリカーボネートフィルム；アクリルフィルム；ノルボルネンフィルムが挙げられる。
【００９４】
＜連続プロセスのフロー＞
本発明の製造方法は、生産性を考慮して、連続プロセスとすることが好ましい。連続プロセスについて、概略図（図１９〜２１）を用いて説明する。
【００９５】
＜導電膜形成工程の連続化＞
本発明における「導電膜」の形成を連続的に実施する場合に想定される、プロセスの概略図を図１９に示す。
基板（Ａ）は、導電性粒子（Ｐ）の分散液（Ｄ）との接触角を調整するための表面処理工程１０に送られ、相対的に親水性の部位と相対的に疎水性の部位とからなる所定のパターンが形成されている鋳型（Ｂ）を基板（Ａ）の上面に配置後、分散液（Ｄ）を展開する工程２０、乾燥工程３０へと順次送られる。
この際、鋳型（Ｂ）を、円筒状又はエンドレスベルト状とすることで、より効率的に、連続的に導電膜を形成することができる。
【００９６】
表面処理工程１０により、分散液（Ｄ）に対する基板（Ａ）の接触角を小さくすることで、表面張力によって、分散液（Ｄ）は速やかに基板（Ａ）上面に一様に展開する。
また、工程２０〜工程３０を２回以上繰り返すことにより、導電性を更に向上させることもできる。
乾燥工程の後に、必要に応じて、焼成工程を設けることもできる。
【００９７】
＜転写工程の連続化＞
本発明における「転写」を連続的に実施する場合に想定されるプロセスの一例の概略図を図２０に示す。本例は、基板（Ａ）の表面上に塗布された単量体組成物（Ｘ）の上に基板（Ｅ）を配置した後に、単量体組成物（Ｘ）を重合することにより樹脂層を形成する態様を代表するものである。
導電膜が形成された基板（Ａ）は、必要に応じて、表面処理工程１０で表面処理を行なった後、単量体組成物（Ｘ）を塗布する工程４０、単量体組成物（Ｘ）を重合する工程５０へと順次送られる。
【００９８】
工程４０の後、工程５０の前に、単量体組成物（Ｘ）を塗布した基板（Ａ）に、基板（Ｅ）を押し付けて単量体組成物（Ｘ）を重合し、基板（Ｅ）を剥離することで、導電膜を基板（Ｅ）に転写することができる。
基板（Ｅ）を基板（Ａ）に押し付けるには、押さえつけロールを用いればよい。押さえつけロールは、単量体組成物（Ｘ）を基板（Ａ）の表面に拡げながら、単量体組成物（Ｘ）に巻き込まれた空気を追い出す役割も担う。
【００９９】
＜導電膜形成〜転写工程の連続化＞
「導電膜」の形成〜「転写」までを一連の工程として行なうこともできる。その場合に想定されるプロセスの一例を図２１に示す。
【０１００】
＜透明導電部材＞
本発明で得られる、導電膜の形成された基板（Ａ）、導電膜を転写した重合体（樹脂層）、及び導電膜を転写した基板（Ｅ）は、いずれも任意のパターン構造からなる導電膜を有することが可能となり、透明性及び導電性に優れることから、各種用途における透明導電部材として有用である。
【０１０１】
＜用途＞
本発明で得られる透明導電部材は、プラズマディスプレイ、液晶ディスプレイ、電界放電ディスプレイ、エレクトロルミネッセンスディスプレイ、電子ペーパー等の画像表示装置用透明電極；タッチパネル用透明電極；太陽電池用透明電極；電磁波遮蔽膜等の用途で好適に用いられる。
【実施例】
【０１０２】
以下、実施例を挙げて本発明を更に詳細に説明するが、本発明はこれら実施例に限定されるものではない。
＜線幅・開口部の幅（ピッチ）の測定＞
光学顕微鏡（オリンパス（株）製、システム顕微鏡ＢＸ５１１２３ＭＤＳ（商品名））を用い、導電膜を観察し、画像から線幅・開口部の幅をそれぞれ５箇所測定し、その平均値を、線幅・開口部の幅とした。
【０１０３】
＜透明性（光線透過率）の測定＞
ヘーズメーター（日本電色工業（株）製、ＮＤＨ２０００（商品名））を用い、試料の５箇所の光線透過率を測定し、その平均値を透明性（光線透過率）とした。
【０１０４】
＜導電性（表面抵抗値）の測定＞
抵抗率計（三菱化学（株）製、ロレスタＧＰ（商品名））に直列四探針プローブを装着し、試料の５箇所の表面抵抗値を測定し、その平均値を導電性（表面抵抗値）とした。
【０１０５】
＜単量体組成物（Ｘ）の調製＞
以下に示す割合で各原料を混合し、単量体組成物（Ｘ）を調製した。
単量体組成物（Ｘ）；
ニューフロンティアＢＰＥＭ−１０                            ４０質量％
（エチレンオキサイド変性ビスフェノールＡジメタクリレート）
ニューフロンティアＧＸ−８６６２Ｖ                          ３５質量％
（ウレタンポリアクリレート）
アクリエステルＰＢＯＭ                                      ２０質量％
（ポリブチレングリコールジメタクリレート）
ニューフロンティアＰＨＥ                                      ５質量％
（フェノキシエチルアクリレート）
ＩＲＧＡＣＵＲＥ１８４                                    １．６質量％
上記の原料で、ニューフロンティアＢＰＥＭ−１０、ニューフロンティアＧＸ−８６６２Ｖ、ニューフロンティアＰＨＥは、いずれも第一工業製薬（株）製、アクリエステルＰＢＯＭは三菱レイヨン（株）製、ＩＲＧＡＣＵＲＥ１８４はチバ・ジャパン（株）製である。
【０１０６】
［実施例１］
基板（Ａ）として、ガラス基板（寸法：５０ｍｍ×５０ｍｍ×１．０ｍｍ、光線透過率：９１％、表面抵抗値：１０１０Ω／□以上、松浪硝子工業（株）製）を用いた。
鋳型（Ｂ）として、ワイヤーの直径：２０μｍ、ピッチが１０２μｍのステンレス製金網（平織りの金網）を用いた。鋳型（Ｂ）の一部分を、油性マジック（マッキー極細：ゼブラ（株）製）で塗ることにより撥水化処理を施した。
分散液（Ｄ）として、下記の金微粒子の水分散液を、固形分が２ｗｔ％となるように脱イオン水で希釈して用いた。
ＡｕＷ０１１  （日本ペイント（株）製、導電性微粒子：金、質量平均粒子径１０ｎｍ、固形分１０質量％（商品名））
【０１０７】
ガラス基板の表面に、ステンレス製の金網を配置し、３５μＬの金微粒子の水分散液を展開し、５℃で６０分間静置して、水分散液を乾燥させた。
ステンレス製の金網をガラス基板の表面から外した後、焼成温度４５０℃で２０分間加熱（焼成）した。ガラス基板上に金のパターン構造を形成させ、導電膜を得た。
得られた導電膜の光学顕微鏡写真を、図２２に示す。図２２から、油性マジックにより撥水化処理を施した部分を避けるようにして、金微粒子が、撥水化処理を施していない部分に集積している様子か確認できた。
【０１０８】
次に、卓上型光表面処理装置（セン特殊光源（株）製、低圧水銀ランプＰＬ１６−１１０（商品名））を用い、光源からの距離：１５ｍｍの位置に、導電膜を形成したガラス基板を設置し、ガラス基板の表面（導電膜側）に約１分間、ＵＶ照射した。
次いで、ガラス基板の導電膜の上方から、ガラスピペットを用いて単量体組成物（Ｘ）を塗布し、気泡を巻き込まないように押さえつけながら基板（Ｅ）としてのＰＥＴフィルム（東洋紡績（株）製、Ａ４３００（商品名）、厚さ：１８８μｍ、光線透過率：８８％、表面抵抗値：１０１５Ω／□以上、反射防止膜なし）を配置した。
【０１０９】
その後、６ｋＷ（１２０Ｗ／ｃｍ）の高圧水銀ランプを用い、８００ｍＪ／ｃｍ２の紫外線をＰＥＴフィルム側から照射し、単量体組成物（Ｘ）を重合させた。ＰＥＴフィルムを、ガラス基板からゆっくり剥離することによって、導電膜が転写されたＰＥＴフィルムを得た。
導電膜が転写されたＰＥＴフィルムは、線幅：４μｍ、開口部の幅：９８μｍ、光線透過率：８３％、表面抵抗値：２６Ω／□であった。
導電膜が転写されたＰＥＴフィルムの厚さを、マイクロメータ（（株）ミツトヨ製、ＭＤＣ−２５ＭＪ（商品名））を用いて測定した結果、いずれも、２２０〜２３０μｍであった。これより、単量体組成物（Ｘ）の重合体（樹脂層）の厚さは３０〜４０μｍであった。
【０１１０】
［実施例２］
基板（Ａ）として、ガラス基板（寸法：５０ｍｍ×５０ｍｍ×１．０ｍｍ、光線透過率：９１％、表面抵抗値：１０１０Ω／□以上、松浪硝子工業（株）製）を用いた。
鋳型（Ｂ）として、マスクを施したスクリーン印刷用の版、ＶスクリーンＶ−３３０（ＮＢＣメッシュテック（株）商品名）を使用した。ＶスクリーンＶ−３３０の光学顕微鏡写真を、図２３に示す。
分散液（Ｄ）として、下記の金微粒子の水分散液を、固形分が２ｗｔ％となるように脱イオン水で希釈して用いた。
ＡｕＷ０１１  （日本ペイント（株）製、導電性微粒子：金、質量平均粒子径１０ｎｍ、固形分１０質量％（商品名））
【０１１１】
ガラス基板の表面に、ステンレス製の金網を配置し、３５μＬの金微粒子の水分散液を展開し、５℃で６０分間静置して、水分散液を乾燥させた。
ステンレス製の金網をガラス基板の表面から外した後、焼成温度４５０℃で２０分間加熱（焼成）した。ガラス基板上に金のパターン構造を形成させ、導電膜を得た。
得られた導電膜の光学顕微鏡写真を、図２４に示す。図２４から、マスクを装着した部分を避けるようにして、金微粒子が、マスクを装着していない部分に集積している様子か確認できた。
【０１１２】
［実施例３］
基板（Ａ）として、ガラス基板（寸法：５０ｍｍ×５０ｍｍ×１．０ｍｍ、光線透過率：９１％、表面抵抗値：１０１０Ω／□以上、松浪硝子工業（株）製）を用いた。
鋳型（Ｂ）として、下記の平織りの金網を使用した（ＮＢＣメッシュテック（株）製）。
線材とその直径・・・・・縦糸：ポリエチレン（３５μｍ）
横糸：ステンレス（２８μｍ）
目開き・・・・・縦方向：１０３μｍ、横方向：１３９μｍ
分散液（Ｄ）として、下記の金微粒子の水分散液を、固形分が２ｗｔ％となるように脱イオン水で希釈して用いた。
ＡｕＷ０１１  （日本ペイント（株）製、導電性微粒子：金、質量平均粒子径１０ｎｍ、固形分１０質量％（商品名））
【０１１３】
ガラス基板の表面に、上記鋳型（Ｂ）を配置し、３５μＬの金微粒子の水分散液を展開し、５℃で６０分間静置して、水分散液を乾燥させた。
鋳型（Ｂ）をガラス基板の表面から外した後、焼成温度４５０℃で２０分間加熱（焼成）した。ガラス基板上に金のパターン構造を形成させ、導電膜を得た。
得られた導電膜を光学顕微鏡で確認したところ、疎水性の線材（縦方向）を避けるようにして、線幅：５μｍ程度で、横方向に、金微粒子が集積している様子か確認できた。得られた導電膜の表面抵抗値を評価したところ、縦方向：１０１０Ω／□以上、横方向：３５Ω／□であり、異方導電性（一方向のみ通電する性質）を有することが確認できた。光線透過率：８３％であった。
【産業上の利用可能性】
【０１１４】
本発明によれば、透明性、導電性に優れ、任意のパターン構造からなる導電膜を簡便な方法（低コスト）で製造することができる。本発明の導電膜は、プラズマディスプレイ、液晶ディスプレイ、電界放電ディスプレイ、エレクトロルミネッセンスディスプレイ、電子ペーパー等の画像表示装置用透明電極；タッチパネル用透明電極；太陽電池用透明電極；電磁波遮蔽膜等の用途で好適に用いられる。
【図１】
2013143320.tif 000003
【図２】
2013143320.tif 000004
【図３】
2013143320.tif 000005
【図４】
2013143320.tif 000006
【図５】
2013143320.tif 000007
【図６】
2013143320.tif 000008
【図７】
2013143320.tif 000009
【図８】
2013143320.tif 000010
【図９】
2013143320.tif 000011
【図１０】
2013143320.tif 000012
【図１１】
2013143320.tif 000013
【図１２】
2013143320.tif 000014
【図１３】
2013143320.tif 000015
【図１４】
2013143320.tif 000016
【図１５】
2013143320.tif 000017
【図１６】
2013143320.tif 000018
【図１７】
2013143320.tif 000019
【図１８】
2013143320.tif 000020
【図１９】
2013143320.tif 000021
【図２０】
2013143320.tif 000022
【図２１】
2013143320.tif 000023
【図２２】
2013143320.tif 000024
【図２３】
2013143320.tif 000025
【図２４】
2013143320.tif 000026